상기 철 분말 , 니켈 분말 , 크롬 분말 및 구리 분말 을 질량비 20 - 40 : 15 - 30 : 1 - 6 : 1 - 5 로 설정 하 여 혼합 분말 을 마련 하 고 , 이 에 무수 에탄올 을 첨가 하 고 균일 하 게 교반 하 고 , 상기 혼합 된 분말 을 밀폐 된 포트 ( pot ) 에 적치 하 고 , 그리고 통상 의 온도 에서 100 ~ 190 시간 동안 플렛 터 너리 볼 밀 ( planetary ball mill ) 로 플렛 터 너리 볼 밀링 을 수행 함 으로써 입경 1 ~ 10 nm 를 갖 는 Fe - Ni - Cu - Cr 나노 합금 분말 을 얻 었 으며 , 여기 에서 기초 분말 에 대한 무수 에탄올 의 질량비 는 1 - 2 : 0 . 5 - 3 이 다 .